(57)【要約】ある実施の形態に係る集積回路（３０）は、基板（３８）と、基板の上に設けられた回路素子（３４）と、電極パッド（７２）と、を含み、回路素子が基板と電極パッドとの間に配置されるように、電極パッドが回路素子の上に配置され、かつ垂直軸に沿って回路素子と一直線上に並べられるという特徴を持つ。【選択図】図２
2009503862.tif 000002
【特許請求の範囲】
【請求項１】
集積回路（３０）であって、
基板（３８）と、
前記基板の上に設けられた回路素子（３４）と、
電極パッド（３２）と、を備え、
前記回路素子が前記基板と前記電極パッドとの間に配置されるように、前記電極パッドが前記回路素子の上に配置され、かつ垂直軸に沿って前記回路素子と一直線上に並べられることを特徴とする集積回路（３０）。
【請求項２】
前記電極パッド（３２）と前記回路素子（３４）との間に設けられた絶縁層（５８）をさらに備えることを特徴とする請求項１に記載の集積回路（３０）。
【請求項３】
前記絶縁層（５８）の厚さが２．５μmから８μm未満の範囲にあることを特徴とする請求項２に記載の集積回路（３０）。
【請求項４】
前記絶縁層と前記回路素子（３４）との間に設けられた金属（５２）をさらに備えることを特徴とする請求項２に記載の集積回路（３０）。
【請求項５】
前記金属（５２）と前記回路素子（３４）との間に設けられた第２の絶縁（４８）層をさらに備えることを特徴とする請求項４に記載の集積回路（３０）。
【請求項６】
前記電極パッド（３２）は金により形成されることを特徴とする請求項１に記載の集積回路（３０）
【請求項７】
前記電極パッド（３２）に取り付けられた配線（７４）をさらに備えることを特徴とする請求項１に記載の集積回路（３０）。
【請求項８】
前記配線（７４）は、
金属線および金属のバンプからなる群から選択される配線であることを特徴とする請求項７に記載の集積回路（３０）。
【請求項９】
前記絶縁層（５８）は、
回転を用いて塗布された絶縁層であって、３００℃以上の温度において熱により硬化させられることを特徴とする請求項２に記載の集積回路（３０）。
【請求項１０】
前記第２の絶縁層（４８）の厚さが０．５〜１．５μmであることを特徴とする請求項５に記載の集積回路（３０）。
【請求項１１】
前記電極パッドの上に設けられたパッシベーション絶縁層（６６）をさらに備え、
前記パッシベーション絶縁層は、前記パッシベーション絶縁層を貫通して前記電極パッドに達するビアホール（７０）を含むことを特徴とする請求項１に記載の集積回路（３０）。
【請求項１２】
前記回路素子は、
抵抗器、コンデンサおよびトランジスタからなる群から選択される回路素子であることを特徴とする請求項１に記載の集積回路（３０）。
【請求項１３】
前記回転を用いて塗布された絶縁層（５８）は、
回転を用いて塗布される物質がベンゾシクロブテン（ＢＣＢ）であることを特徴とする請求項９に記載の集積回路（３０）。
【請求項１４】
前記集積回路によって定められるフットプリントは電極パッドのみが占める領域を含まないことを特徴とする請求項１に記載の集積回路（３０）
【請求項１５】
土台（３８）の上に回路素子（３４）を形成する第１の工程と、
前記回路素子の上に絶縁層（５８）を形成する第２の工程と、
前記絶縁層の上に電気接続（７２）領域を形成する第３の工程と、を含み、
前記第３の工程において、
前記回路素子が前記土台と前記電気接続領域との間に配置され、かつ垂直軸に沿って前記土台および前記電気接続領域と一直線上に並べられるように前記電気接続領域を形成することを特徴とする集積回路（３０）の製造方法。
【請求項１６】
前記絶縁層を形成する前に、前記回路素子の表面に下部絶縁層（４８）を形成し、前記下部絶縁層（４８）の面上に第１の金属層（５２）を形成し、その後前記第１の金属層の面上に前記絶縁層を形成することを特徴とする請求項１５に記載の方法。
【請求項１７】
前記土台（３８）が第１の平面を形成し、前記回路素子（３４）が第２の平面を形成し、前記電気接続（７２）領域が第３の平面を形成し、前記第１の平面、前記第２の平面および前記第３の平面が互いに平行であることを特徴とする請求項１５に記載の方法。
【請求項１８】
前記電気接続領域の面上にパッシベーション絶縁層（６６）を形成する工程をさらに含み、
前記パッシベーション絶縁層は、
前記パッシベーション絶縁層を貫いて前記電気接続領域の一部を露出させる凹部を含むことを特徴とする請求項１５に記載の方法。
【請求項１９】
集積回路（３０）であって、
回路素子を保持する手段（３８）と、
前記保持する手段により保持された回路素子（３４）と、
前記回路素子へ電気的に接続する手段（７２）と、を備え、
前記回路素子が前記保持する手段と前記電気的に接続する手段の中間に配置されるように前記電気的に接続する手段が前記回路素子の上に配置されることを特徴とする集積回路（３０）。
【請求項２０】
前記保持する方法（３８）は、
ガリウム砒素基板により形成され、
前記回路素子（３４）は、
ニッケルとクロムの合金からなる抵抗器、金属−絶縁体−金属（ＭＩＭ）コンデンサ、金属半導体接合電界効果トランジスタ（ＭＥＳＦＥＴ）、擬似格子整合型高電子移動度トランジスタ（ｐＨＥＭＴ）、およびヘテロ接合バイポーラトランジスタ（ＨＢＴ）からなる群から選択される回路素子であることを特徴とする請求項２１に記載の集積回路（３０）。
【発明の詳細な説明】
【背景技術】
【０００１】
集積回路（ＩＣ）には、ボンディングワイヤーや金属のバンプなどの配線をＩＣ中の回路素子に接続できるように電極パッドが設けられている。ＩＣの外縁に電極パッドが配置されるような場合では、電極パッドは回路素子から水平方向に間隔を置いて（つまり、同一面内に）配置されている。このため、電極パッドが貴重なＩＣの表面積を占有することとなり、またその設置場所も制限されている。そこで、よりＩＣ上の占有面積が少なく、かつ設置場所が制限されないような電極パッドを形成することが望まれている。
【図面の簡単な説明】
【０００２】
【図１】電極パッドが回路素子の隣に配置されている状態を示す、従来技術における集積回路の模式的断面図である。
【図２】電極パッドが回路素子の上に配置され、その電極パッドにボンディングワイヤーが取り付けられている状態を示す、本発明のある実施の形態に係るＩＣの模式的断面図である。
【図３】電極パッドが回路素子の上に配置され、その電極パッドに金属のバンプが取り付けられている状態を示す、本発明のある実施の形態に係るＩＣの模式的断面図である。
【図面の詳細な説明】
【０００３】
図１は従来技術におけるＩＣ１０の模式的断面図である。この図１では電極パッド１２が回路素子１４の隣に配置されている。ＩＣ１０の幅１８は平面１６上において定義される。このＩＣ１０の幅１８は、同じ平面１６上で定義される幅である回路素子１４の幅２０および電極パッド１２の幅２２を含む。従って、ＩＣ１０のフットプリントもしくは表面積には電極パッド１２の幅２２からの寄与があることになる。ここでＩＣ１０の表面積とは、ＩＣ１０の幅１８にそのＩＣの長さ（図１の端面図に表示）を乗じて得られる面積と定義してもよい。電極パッド１２は回路素子１４から水平方向に距離２４だけ間隔を置いて配置されてもよい。これは、金属の導線２８などの配線を電極パッド１２に取り付ける際に、バッファー領域２６により回路素子１４を物理的、熱的に保護するためである。
【０００４】
しかしながら、平面１６内において回路素子１４と水平に電極パッド１２を配置するこの方法では、ＩＣ１０の表面積が増加するだけでなく、電極パッド１２の設置場所も制限されてしまう。
【０００５】
図２は本発明のある実施の形態に係る集積回路３０の模式的断面図である。ここでは電極パッド３２が一もしくは複数の回路素子３４の上に配置されている。この図２に示されている実施の形態においては、回路素子３４aはニッケルとクロムの合金からなる抵抗器であり、回路素子３４bは金属−絶縁体−金属（ＭＩＭ）コンデンサである。他の実施の形態においては、あるアプリケーションのために必要とされるＩＣに搭載されている、任意の種類の回路素子３４を含むような層の垂直上方に電極パッド３２が配置されてもよい。
【０００６】
図２に示されている実施の形態においては、ＩＣ１０は積層構造３６を含む。この積層構造３６は、例えばガリウム砒素基板のような、回路素子の土台となる基板層３８を含む。基板３８の内部もしくは表面には、埋め込み型の絶縁層４０(isolation implant layer)が形成されてもよい。この埋め込み型の絶縁層４０はアルミニウム、ホウ素もしくはその他の適切な元素により形成されてもよい。基板３８の表面および埋め込み型の絶縁層４０の表面、または基板３８の表面もしくは埋め込み型の絶縁層４０の表面に一もしくは複数の回路素子３４を形成することができる。ここでその基板３８は第１の平面４２を形成し、回路素子３４は第２の平面４４を形成する。多くの場合、第２の平面４４は第１の平面４２と平行であり、かつ上向き方向４６に沿って第１の平面４２の垂直上方に位置する。ここで「上向き」という言葉は説明を簡単にするために用いられている。ＩＣの向きとは、ＩＣの積層構造において一つ一つ順番に層が形成されていく時のその形成の向きとして定められてもよい。この向きは、本発明ではどちらを向いていてもよい。回路素子３４の表面に下部絶縁層４８を形成することができる。下部絶縁層４８は第３の平面５０を形成する。多くの場合、第３の平面５０は第２の平面４４と平行であり、かつ方向４６に沿って第２の平面４４の垂直上方に位置する。この下部絶縁層４８は絶縁材料としてのベンゾシクロブテン（ＢＣＢ）を回転により塗布する方法により形成されてもよい。
【０００７】
下部絶縁層４８の面上に第１の金属層５２を形成することができる。この第１の金属層５２は第４の平面５４を形成する。多くの場合、第４の平面５４は第３の平面５０と平行であり、かつ方向４６に沿って第３の平面５０の垂直上方に位置する。そして下部絶縁層４８にビアホールもしくは溝５６を設けることができる。このビアホールもしくは溝５６を通して第１の金属層５２を下方に延長させることで、一または複数の回路素子３４と第１の金属層５２を電気的に接続してもよい。第１の金属層５２の面上に上部絶縁層５８を形成することができる。この上部絶縁層５８は第５の平面６０を形成する。多くの場合、第５の平面６０は第４の平面５４と平行であり、かつ方向４６に沿って第４の平面５４の垂直上方に位置する。上部絶縁層５８の面上に第２の金属層６２を形成することができる。この第２の金属層６２は第６の平面６４を形成する。多くの場合、第６の平面６４は第５の平面６０と平行であり、かつ方向４６に沿って第５の平面６０の垂直上方に位置する。そして上部絶縁層５８にビアホールもしくは溝６５を設けることができる。このビアホールもしくは溝６５を通して第２の金属層６２を下方に延長させることで、第１の金属層５２と第２の金属層６２を電気的に接続することができる。
【０００８】
第２の金属層６２の面上にパッシベーション絶縁層（passivation dielectric layer）６６を形成することができる。このパッシベーション絶縁層６６は第７の平面６８を形成する。多くの場合、第７の平面６８は第６の平面６４と平行であり、かつ方向４６に沿って第６の平面６４の垂直上方に位置する。そしてパッシベーション絶縁層６６に溝もしくはビアホール７０を設けることができる。この溝もしくはビアホールにより第２の金属層６２の一部７２が露出される。第２の金属層６２のうちこの露出された部分７２をＩＣ１０の電極パッド３２として定義してもよい。導電性のワイヤー７４などの配線を、第２の金属層６２のうちこの露出された部分７２に取り付けてもよい。
【０００９】
ワイヤー７４を電極パッド３２に取り付ける際には、上部絶縁層５８があることにより回路素子３４は物理的にも熱的にも保護される。加えて本願では、電極パッド３２は平面４４内で回路素子３４から水平方向４７外向きに距離を置いて配置されるのではなく、回路素子３４から方向４６に沿って上向きに距離を置くように、かつ回路素子３４の真上に来るように配置される。つまり垂直軸４９に沿って電極パッド３２と回路素子３４が一直線上に並べられる。
【００１０】
従って、ワイヤー７４が取り付けられる電極パッド３２は一もしくは複数の回路素子３４の上に位置する。そのため、ＩＣ１０の幅７６を平面４４上で定まる複数の回路素子３４の幅７８によって決めることができる。言い換えれば、電極パッド３２を包含する第２の金属層６２が平面４４上に無いために、その第２の金属層６２の幅８０によってＩＣ１０の幅７６が決まることは無く、またそれによってＩＣ１０の幅７６が増加することも無いということである。この理由から、電極パッド３２を回路素子３４の上に配置することで、ＩＣ１０のフットプリントもしくは表面積を減らすことができる。その結果、そのＩＣの動作速度が向上し、製作費用も少なくてすむ可能性がある。加えて、電極パッド３２を回路素子３４が形成する平面４４とは異なる平面である平面６４上に配置することで、その電極パッド３２の配置の自由度が増す。つまり、平面６４上に電極パッド３２を配置した方が、回路素子３４が形成する平面４４上に配置するよりも、より広い範囲に電極パッド３２を配置することができる。
【００１１】
ここからは製造過程において用いられる数値や物質（process variables）について説明する。下部および上部絶縁層４８と５８は絶縁材料としてのベンゾシクロブテン（ＢＣＢ）を回転により塗布する方法により形成されてもよい。この絶縁材料は金属の配線層を、その下に横たわっている回路から電気的に絶縁するために用いられる。ある実施の形態では、絶縁材料が、回転する基板ウエハーの上に粘性のある液体の形で塗布されてもよい。その絶縁層の厚さは、塗布する際の基板ウエハーの回転速度により決定されてもよい。本発明のある実施の形態では、下部および上部絶縁層４８と５８の厚さはそれぞれ１、２．８μm（ミクロン）である。しかしその厚さは１〜１０μmであってもよい。塗布が完了した後に、３００℃に設定したオーブンで熱することにより、その絶縁層を硬化させてもよい。この硬化後の絶縁層はガラスと同程度の硬度を得ることもある。
【００１２】
金属の配線層同士の、もしくはその下に横たわっている回路との接続を目的として、ビアホール５６、６５および７０を、それぞれの対応する硬化した絶縁層に設けることができる。そのビアホールは以下のようにして形成される。まず、対象となる絶縁層にフォトレジストパターンを形成する。そして高密度プラズマを用いたエッチング処理により絶縁層のうち保護されていない部分を除去する。ある実施の形態では六フッ化硫黄と酸素のプラズマ（ＳＦ６＋Ｏ２）かもしくは他の適切なフッ素を含むガスが用いられる。
【００１３】
一もしくは複数の電極パッド３２を第２の金属層６２に設けることができる。第１および第２の金属層５２と６２は、適切な複数の金属が積層してなる積層膜に金（Ａｕ）を電解めっきすることで形成してもよい。ある実施の形態では、層５２および６２の金めっきの厚さはそれぞれ２および４μmであってもよい。またある実施の形態では、その複数の金属が積層してなる積層膜はチタン−タングステン/金/チタン（ＴｉＷ/Ａｕ/Ｔｉ）の層で構成され、それぞれの層の厚さが５００Å、１０６０Åおよび１０００Åであってもよい。しかし、他の種類の金属の積層膜を用いてもよく、またその厚さを変えてもよい。
【００１４】
ビアホール５６，６５および７０をも含めた配線の形状を、上記積層膜の上にフォトレジストのパターンを形成する事で決めることができる。まず、上記積層膜の一番上の層であるチタン層のうち保護されていない部分が除去され、その上から配線の形状どおりに金がめっきされてもよい。上記チタン層の除去においては、例えば四フッ化炭素と三フッ化窒素とアルゴン（ＣＦ４＋ＮＦ３＋Ａｒ）からなるプラズマを用いた反応性イオンエッチングが用いられてもよい。上記めっきの後、配線の形状を決めるために用いられたフォトレジストを酸素プラズマに暴露することにより除去してもよい。
【００１５】
上記積層膜のうち金めっきを施された配線部分の間に残された部分は高密度プラズマエッチングにより除去されてもよい。積層膜の一番上のチタン層はＳＦ６かもしくは他のフッ素を含むガス中でエッチングされてもよい。そしてそのエッチングに使用したガスを例えばアルゴンに置換してもよい。そうすることでＡｕの層をスパッタリングにより除去できる。そして最後にガスをＳＦ６かもしくは他の適切なフッ素を含むガスに置換することで底のＴｉＷ層をエッチングしてもよい。
【００１６】
図３は本発明のある実施の形態に係るＩＣ３０の模式的断面図である。この図３では金属のバンプ８２が回路素子３４の上に配置され、パッシベーション絶縁層６６のうち露出された領域７２を通して電極パッド３２と接続されている。金属のバンプ８２は回路素子３４からの放熱のため、もしくはＩＣ１０の基板へのフリップチップ実装のために用いられてもよい（不図示）。
【００１７】
以上において説明された概念の変形例や変更例も可能であり、またそれらは本発明の請求の範囲に入るであろう。
【図１】
2009503862.tif 000003
【図２】
2009503862.tif 000004
【図３】
2009503862.tif 000005
【国際調査報告】
2009503862.tif 000006